(57)【特許請求の範囲】
【請求項１】
下記一般式（１）で示されるキレート剤又はその塩、アルカリ金属水酸化物及び純水の各成分のみからなり、且つｐＨが８〜１３である、金属配線が施されていてもよい、半導体基板表面上の金属由来の不純物を除去するための半導体基板洗浄液。
【化１】
0004752270.tif 000007
（式中、Ｙ１及びＹ２は炭素数１〜４の直鎖状又は分岐状のアルキレン基を示し、ｎは０〜４の整数を示し、Ｒ１〜Ｒ４とｎ個のＲ５の内、少なくとも４個はホスホン酸基を有するアルキル基を示すとともに残りはアルキル基を示す。）
【請求項２】
一般式（１）で示されるキレート剤に於けるＹ１及びＹ２が炭素数１〜４のアルキレン基であり、Ｒ１〜Ｒ４とｎ個のＲ５に係るホスホン酸基を有していてもよいアルキル基のアルキル基が炭素数１〜４のアルキル基である、請求項１に記載の洗浄液。
【請求項３】
キレート剤又はその塩が、エチレンジアミン四エチレンホスホン酸、エチレンジアミン四エチレンホスホン酸アンモニウム、エチレンジアミン四エチレンホスホン酸カリウム、エチレンジアミン四エチレンホスホン酸ナトリウム、エチレンジアミン四エチレンホスホン酸リチウム、エチレンジアミン四メチレンホスホン酸、エチレンジアミン四メチレンホスホン酸アンモニウム、エチレンジアミン四メチレンホスホン酸カリウム、エチレンジアミン四メチレンホスホン酸ナトリウム、エチレンジアミン四メチレンホスホン酸リチウム、ジエチレントリアミン五エチレンホスホン酸、ジエチレントリアミン五メチレンホスホン酸、ジエチレントリアミン五メチレンホスホン酸アンモニウム、ジエチレントリアミン五メチレンホスホン酸カリウム、ジエチレントリアミン五メチレンホスホン酸ナトリウム、ジエチレントリアミン五メチレンホスホン酸リチウム、トリエチレンテトラミン六エチレンホスホン酸、トリエチレンテトラミン六メチレンホスホン酸、トリエチレンテトラミン六メチレンホスホン酸アンモニウム、トリエチレンテトラミン六メチレンホスホン酸カリウム、トリエチレンテトラミン六メチレンホスホン酸ナトリウム、トリエチレンテトラミン六メチレンホスホン酸リチウム、プロパンジアミン四エチレンホスホン酸、プロパンジアミン四メチレンホスホン酸、プロパンジアミン四メチレンホスホン酸アンモニウム、プロパンジアミン四メチレンホスホン酸カリウム、プロパンジアミン四メチレンホスホン酸ナトリウム及びプロパンジアミン四メチレンホスホン酸リチウムからなる群より選ばれる少なくとも１種類である、請求項１に記載の洗浄液。
【請求項４】
キレート剤又はその塩が、エチレンジアミン四メチレンホスホン酸、ジエチレントリアミン五エチレンホスホン酸、トリエチレンテトラミン六エチレンホスホン酸及びプロパンジアミン四エチレンホスホン酸からなる群より選ばれる少なくとも１種類である、請求項１に記載の洗浄液。
【請求項５】
キレート剤又はその塩の重量％が０．０１〜１０重量％、且つアルカリ金属水酸化物の重量％が０．１〜６重量％である、請求項４に記載の洗浄液。
【請求項６】
請求項１〜５の何れか１項に記載の洗浄液を用い、金属配線が施されていてもよい半導体基板を洗浄することを特徴とする、半導体基板表面上の金属由来の不純物を除去するための当該半導体基板の洗浄方法。
【請求項７】
洗浄液が請求項５に記載の洗浄液である、請求項６に記載の洗浄方法。
【発明の詳細な説明】
【技術分野】  本発明は、研磨処理、エッチング処理、ＣＭＰ処理等を施された、金属配線を有していてもよい半導体基板用の洗浄液及びこれを用いた当該半導体基板の洗浄方法に関する。
技術背景
半導体を作製するに当たっては、その基板となるシリコンウエーハ表面の平滑化処理、この基板の上に各種層を設ける為のエッチング処理、積層後の表面を平滑化するための処理等が繰り返し行われる。
これらの各処理工程において半導体基板表面には、研磨用粒子等の微細粒子（パーティクル）、各種金属由来の不純物やスラリー由来の異物等が付着する。これら不純物が残存したまま半導体の製造を続行すると、最終的に得られる半導体が不適となる可能性が高くなることが知られている。
そのため、このような各種処理工程後に半導体基板表面を清浄にするための処理、いわゆる洗浄工程が実施される。
この洗浄工程において使用される洗浄液の液性（ｐＨ）は、その前の工程で使用される各種処理液のそれと同程度のものが好ましいと云われている。即ち、半導体基板表面を洗浄する際に基板表面上のｐＨが急激に変化すると基板表面上のパーティクルがゲル化して除去し難くなったり、半導体基板方面に面荒れが発生し易くなるのである。そのため、例えばアルカリ性の研磨剤やアルカリ性エッチング液を用いる工程の後に用いる洗浄液としてはアルカリ性のものが好ましい。
しかしながら、従来の洗浄液（例えば特開平５−２７５４０５号公報、国際公開第０１／０７１７８９号パンフレット、特開平１０−０７２５９４号公報、特開２００２−０２０７８７号公報、特開平１１−１３１０９３号公報、特開平３−２１９０００号公報等に開示された洗浄液等）を用いて洗浄を行った場合、半導体基板表面に付着した各種金属由来の不純物（金属そのもの、その酸化物、その水酸化物等）の除去能力が充分とは言えず、更なる改良が求められている現状である。
本発明は、上記のような従来技術に存在する問題点に着目してなされたものである。その目的とするところは、アルカリ性の研磨剤やアルカリ性エッチング液を用いる工程の後に用いても、基板表面上のパーティクルがゲル化して除去し難くなったり、半導体基板表面に面荒れが発生し易くなる等の問題を生じさせることなく、半導体基板表面上の微細粒子（パーティクル）や各種金属由来の不純物を効率よく除去し得る、アルカリ性の洗浄液を提供することにある。
【発明の開示】
上記の目的を達成するために、本発明は以下の構成よりなる。
（１）下記一般式（１）で示されるキレート剤又はその塩、アルカリ化合物及び純水の各成分を含有し且つｐＨが８〜１３である、金属配線が施されていてもよい半導体基板用洗浄液。
0004752270.tif 000002
（式中のＹ１及びＹ２は低級アルキレン基を示し、ｎは０〜４の整数を示し、Ｒ１〜Ｒ４とｎ個のＲ５の内少なくとも４個はホスホン酸基を有するアルキル基を示すとともに残りはアルキル基を示す。）
（２）（１）の洗浄液を用い、金属配線が施されていてもよい半導体基板を洗浄することを特徴とする当該半導体基板の洗浄方法。
洗浄工程で用いられる洗浄用組成物には、下記一般式（１）で示されるキレート剤又はその塩、アルカリ化合物及び純水が含有されている。
0004752270.tif 000003
（式中のＹ１及びＹ２は低級アルキレン基を示し、ｎは０〜４の整数を示し、Ｒ１〜Ｒ４とｎ個のＲ５の内少なくとも４個はホスホン酸基を有するアルキル基を示すとともに残りはアルキル基を示す。）
ここで、低級アルキレン基は炭素数１〜４の直鎖状又は分岐状のものが好ましく、具体例としては、メチレン基、エチレン基、プロピレン基、メチルメチレン基、メチルエチレン基、エチルメチレン基、ブチレン基、メチルプロピレン基、エチルエチレン基等が挙げられる。
ホスホン酸基を有していてもよいアルキル基のアルキル基としては、炭素数１〜４の直鎖状又は分岐状のものが好ましく、具体例としては、メチル基、エチル基、ｎ−プロピル基、、イソプロピル基、ｎ−ブチル基、イソブチル基、ｓｅｃ−ブチル基、ｔｅｒｔ−ブチル基等が挙げられる。これらアルキル基が有していてもよいホスホン酸基の数は、通常１〜２個であり、好ましくは１個である。
上記一般式（１）で示されるキレート剤又はその塩は、研磨処理、エッチング処理、ＣＭＰ処理等を施された、金属配線を有していてもよい半導体基板上に付着、残存している金属不純物を捕捉し、除去するために含有される。金属不純物としては、例えば鉄（Ｆｅ）、ニッケル（Ｎｉ）、銅等の遷移金属、カルシウム（Ｃａ）、マグネシウム（Ｍｇ）等のアルカリ土類金属に由来するものが挙げられ、例えばこれら金属そのもの、その水酸化物、その酸化物等である。一般式（１）で示されるキレート剤又はその塩は、これら金属と安定した錯イオンを形成することにより金属不純物を除去する。キレート剤の塩としては、リチウム塩、ナトリウム塩、カリウム塩等のアルカリ金属塩、アンモニウム塩等が挙げられる。
キレート剤又はその塩の具体例としては、エチレンジアミン四エチレンホスホン酸、エチレンジアミン四エチレンホスホン酸アンモニウム、エチレンジアミン四エチレンホスホン酸カリウム、エチレンジアミン四エチレンホスホン酸ナトリウム、エチレンジアミン四エチレンホスホン酸リチウム、エチレンジアミン四メチレンホスホン酸、エチレンジアミン四メチレンホスホン酸アンモニウム、エチレンジアミン四メチレンホスホン酸カリウム、エチレンジアミン四メチレンホスホン酸ナトリウム、エチレンジアミン四メチレンホスホン酸リチウム、ジエチレントリアミン五エチレンホスホン酸、ジエチレントリアミン五メチレンホスホン酸、ジエチレントリアミン五メチレンホスホン酸アンモニウム、ジエチレントリアミン五メチレンホスホン酸カリウム、ジエチレントリアミン五メチレンホスホン酸ナトリウム、ジエチレントリアミン五メチレンホスホン酸リチウム、トリエチレンテトラミン六エチレンホスホン酸、トリエチレンテトラミン六メチレンホスホン酸、トリエチレンテトラミン六メチレンホスホン酸アンモニウム、トリエチレンテトラミン六メチレンホスホン酸カリウム、トリエチレンテトラミン六メチレンホスホン酸ナトリウム、トリエチレンテトラミン六メチレンホスホン酸リチウム、プロパンジアミン四エチレンホスホン酸、プロパンジアミン四メチレンホスホン酸、プロパンジアミン四メチレンホスホン酸アンモニウム、プロパンジアミン四メチレンホスホン酸カリウム、プロパンジアミン四メチレンホスホン酸ナトリウム及びプロパンジアミン四メチレンホスホン酸リチウム等が挙げられる。これらは単独で用いてもよいし、二種以上を適宜組み合わせて用いてもよい。
これらのキレート剤又はその塩の中でも、上記一般式（１）の式中のＲ１〜Ｒ４とｎ個のＲ５の全てがホスホン酸基を有するアルキル基であるものが、金属不純物と錯形成する能力が高いことから好ましい。また、容易に製造することができることから、上記一般式（１）の式中のｎは０〜２の整数が好ましい。
そのため、エチレンジアミン四メチレンホスホン酸（以下、「ＥＤＴＰＯ」と表す。以下において化合物名の後の括弧内はその略号を示す。）、エチレンジアミン四メチレンホスホン酸アンモニウム、エチレンジアミン四メチレンホスホン酸カリウム、エチレンジアミン四メチレンホスホン酸ナトリウム、エチレンジアミン四メチレンホスホン酸リチウム、ジエチレントリアミン五エチレンホスホン酸（ＤＥＰＰＯ）、トリエチレンテトラミン六エチレンホスホン酸（ＴＥＴＨＰ）、プロパンジアミン四エチレンホスホン酸（ＰＤＴＭＰ）からなる群より選ばれる少なくとも一種がより好ましく、なかでも、ＥＤＴＰＯ、ＤＥＰＰＯ、ＴＥＴＨＰ及びＰＤＴＭＰからなる群より選ばれる少なくとも一種が特に好ましい。
洗浄用組成物中のキレート剤又はその塩の含有量は、下限が好ましくは０．００１重量％以上、より好ましくは０．００５重量％以上、最も好ましくは０．０１重量％であり、上限が好ましくは２０重量％以下、より好ましくは１５重量％以下、最も好ましくは１０重量％以下である。
アルカリ化合物は、アルカリ性の各種薬液を用いて行われる、研磨処理、エッチング処理、ＣＭＰ処理等の後工程に於いて洗浄を行う際に、洗浄時の液性の変動を小さくするために使用され、その液性は、組成物の取り扱いを容易にするために、下限が好ましくはｐＨ８以上、より好ましくは９以上、最も好ましくは１０以上であり、上限が好ましくはｐＨ１３以下、より好ましくは１２以下、最も好ましくは１１以下である。
即ち、アルカリ性の各種薬液を用いて行われる、研磨処理、エッチング処理、ＣＭＰ処理等に次いで、表面に金属配線を有していてもよい半導体基板表面を洗浄する際に、同基板表面のｐＨが急激に変化すると表面に残留している研磨用組成物等がゲル化し、洗浄が困難となったり、パーティクルのゼータ電位を負側に調節できるため、研磨に使用した砥粒などのパーティクルをシリコンウエーハ表面に再吸着する現象を効果的に抑制するために用いられる。また、キレート剤の解離を促進させて不純物金属との錯形成反応を推進させるためにも用いられる。
このような目的で用いられるアルカリ化合物としては、例えばアルカリ金属水酸化物（例えば水酸化カリウム、水酸化ナトリウム、水酸化リチウム等）、アルカリ金属の炭酸塩（例えば炭酸水素カリウム、炭酸カリウム、炭酸水素ナトリウム、炭酸水素リチウム、炭酸水素リチウム等）、アンモニア水又はその塩（例えば炭酸水素アンモニウム、炭酸アンモニウム等）、ピペラジン（無水物でも六水和物でも可）又はその誘導体［例えば、１−（２−アミノエチル）ピペラジン、Ｎ−メチルピペラジン等］、グアニジン又はその塩（例えば炭酸グアニジン等）等が挙げられる。これらは単独で用いてもよく、二種以上を適宜組み合わせて用いてもよい。
これらの中でも、アルカリ性の、研磨処理剤、エッチング処理剤、ＣＭＰ処理剤等に比較的よく使用されるアルカリ金属水酸化物が特に好ましい。即ち、洗浄の前工程で用いられる、アルカリ性の、研磨処理剤、エッチング処理剤、ＣＭＰ処理剤等に汎用されているこれらを用いることにより、アルカリ成分の変動による不溶性微粒子等の発生の抑制、基板表面へのダメージの回避等を計ることができると共に、洗浄効果を増大させることが可能となる。
洗浄液中のアルカリ化合物の含有量は、その種類により変動するが、通常下限が０．１重量％以上、より好ましくは０．５重量％以上、最も好ましくは１重量％以上であり、上限は通常２０重量％以下、より好ましくは１８重量％以下、最も好ましくは１６重量％以下の範囲から適宜選択される。より具体的には、例えば水酸化カリウム、水酸化ナトリウム、グアニジンを用いる場合には、下限が好ましくは０．１重量％以上、より好ましくは０．５重量％以上、更に好ましくは１重量％以上であり、上限が好ましくは６重量％以下、より好ましくは５重量％以下、更に好ましくは４重量％以下であり、ピペラジン・六水和物のときには、下限が好ましくは０．１重量％以上、より好ましくは２重量％以上、更に好ましくは５重量％以上であり、上限が好ましくは２０重量％以下、より好ましくは１８重量％以下、更に好ましくは１６重量％以下である。
更に、本発明の洗浄液中には、ｐＨを上記範囲に保つために、適当な緩衝剤を添加してもよく、このような緩衝剤としては、例えばホウ酸や生化学用緩衝剤してと知られているグッドバッファー等が好ましく挙げられ、グッドバッファーとしては、例えばＮ、Ｎ−ビス（２−ヒドロキシエチル）グリシン（Ｂｉｃｉｎｅ）、Ｎ−シクロヘキシル−３−アミノプロパンスルホン酸（ＣＡＰＳ）、Ｎ−シクロヘキシル−２−ヒドロキシ−３−アミノプロパンスルホン酸（ＣＡＰＳＯ）、Ｎ−シクロヘキシル−２−アミノエタンスルホン酸（ＣＨＥＳ）が好ましく、更にＮ−シクロヘキシル−３−アミノプロパンスルホン酸（ＣＡＰＳ）、Ｎ−シクロヘキシル−２−アミノエタンスルホン酸（ＣＨＥＳ）等が好ましい。
これら緩衝剤は、上記した如き本発明に係るアルカリ化合物（例えば水酸化カリウム、水酸化ナトリウム等）と適宜混合して、ｐＨが上記した如き範囲（ｐＨ８〜１３）となるように用いられる。
このような場合の本発明の洗浄液中の緩衝剤の濃度としては、下限が通常０．０１重量％以上、好ましくは０．０５重量％以上、より好ましくは０．１重量％以上であり、上限が通常１０重量％以下、好ましくは５重量％以下、より好ましくは２．０重量％以下である。
純水は、キレート剤又はその塩とアルカリ化合物、要すれば緩衝剤の各成分を溶解させるために含有される。水は、他の成分の作用を阻害するのを防止するために不純物をできるだけ含有しないものが好ましい。具体的には、イオン交換樹脂にて不純物イオンを除去した後にフィルターを通して異物を除去した純水や超純水、又は蒸留水等が好ましい。
本発明の洗浄液は、上記した如き濃度で各構成成分を含有する溶液として供給される。この溶液をそのまま洗浄に使用してもよいが、洗浄コストと洗浄効果を勘案すると通常は適宜稀釈して使用することが望ましい。この場合、稀釈に使用する純水と本発明の洗浄液の体積比は好ましくは、洗浄液：純水＝１：１〜１００、より好ましくは、洗浄液：純水＝１：１〜８０、最も好ましくは洗浄液：純水＝１：１〜５０である。
本発明の洗浄液は、上記した如き本発明に係るキレート剤又はその塩とアルカリ化合物、要すれば緩衝剤の各成分を水に溶解させることにより調製される。
本発明に係るキレート剤又はその塩とアルカリ化合物、要すれば緩衝剤の各成分を水に溶解させる方法としては、最終的にこれら成分を含有する溶液を調製し得る方法であればよく特に限定されない。
具体的には、例えば（１）本発明に係るキレート剤又はその塩とアルカリ化合物、要すれば緩衝剤を直接水に添加し、攪拌、溶解する方法、（２）本発明に係るキレート剤又はその塩とアルカリ化合物、要すれば緩衝剤をそれぞれ別途水に溶解した本発明に係るキレート剤又はその塩含有溶液とアルカリ化合物含有溶液、要すれば緩衝剤含有溶液とを混合する方法、或いは、要すれば、（３）本発明に係るキレート剤又はその塩及び緩衝剤を直接水に添加し、攪拌、溶解して得られた本発明に係るキレート剤又はその塩及び緩衝剤含有溶液と、水に別途溶解して得られた本発明に係るアルカリ化合物含有溶液とを混合する方法、（４）本発明に係るアルカリ化合物及び緩衝剤を直接水に添加し、攪拌、溶解して得られた本発明に係るアルカリ化合物及び緩衝剤含有溶液と、水に別途溶解して得られた本発明に係るキレート剤又はその塩含有溶液とを混合する方法、（５）本発明に係るキレート剤又はその塩及びアルカリ化合物を直接水に添加し、攪拌、溶解して得られた本発明に係るキレート剤又はその塩及びアルカリ化合物含有溶液と、水に別途溶解して得られた本発明に係る緩衝剤含有溶液とを混合する方法等が挙げられる。
このようにして調製した本発明の洗浄液は、使用前に濾過処理等を行うのが好ましい。
本発明の洗浄液を用いた洗浄方法としては、本発明の洗浄液が半導体基板表面と接触できる方法であればよく、ウエーハを洗浄液中に浸漬する方法（ディップ処理）や洗浄液をシャワー状に振りかけたり噴霧する方法（枚葉処理）等が挙げられる。また、本発明の洗浄液による洗浄とブラシスクラブやメガソニック等の物理的洗浄法を併用してもよい。
物理的洗浄を併用する場合のより具体的な手法としては、例えば基板表面に本発明の洗浄液を塗布して基板表面に当該洗浄液を存在させた状態とした後に物理的洗浄を行う方法、基板を本発明の洗浄液中に浸漬した後、当該洗浄液中から取り出して基板表面に当該洗浄液を存在させた状態とした後に物理的洗浄を行う方法、基板を本発明の洗浄液中に浸漬させたまま物理的洗浄を行う方法、基板表面に本発明の洗浄液を振りかけて基板表面に当該洗浄液を存在させた状態とした後に物理的洗浄を行う方法、或いは基板表面に本発明の洗浄液を振りかけながら物理的洗浄を行う方法等が挙げられる。
本発明の洗浄液により洗浄可能な、表面に金属配線を有していてもよい半導体基板としては、いわゆるシリコンウエーハ、ＬＣＤ用及びＰＤＰ用ガラス基板、ＧａＡｓ、ＧａＰなどの化合物半導体基板、プリント配線基板等が挙げられる。
なかでも、本発明の洗浄液は、シリコンウエーハ、ＬＣＤ用及びＰＤＰ用ガラス基板、ＧａＡｓ、ＧａＰなどの化合物半導体基板に有用であり、特にシリコンウエーハ、ＧａＡｓ、ＧａＰなどの化合物半導体に有用である。また、本発明の洗浄液は、このような基板のうち、表面に、例えば銅、銀、アルミニウム、タングステン・プラグ、クロム、金等の金属配線が施された基板、なかでも表面に銅又は銀配線が施された基板、特に表面に銅配線が施された基板に有用であり、銅配線が施された半導体基板に最も有用である。
本発明の洗浄液は、常温においても有効な洗浄効果を示すが、高温の方が洗浄効率が高いため、適度に加熱して使用してもよい。加温する場合は、通常３０〜８０℃、好ましくは３５〜７０℃、より好ましくは４０〜６０℃で使用される。
尚、本発明の洗浄液は、上記構成成分の他に本発明の効果を阻害しない範囲で各種補助成分（例えば界面活性剤、防腐剤、有機溶媒など）が含まれても一向に差し支えない。尚、本発明の洗浄液に過酸化水素を添加することは望ましくない。即ち、過酸化水素が含まれているものを用いて金属配線が施された半導体基板を洗浄すると当該金属配線表面が酸化され、抵抗の増大や腐蝕による断線等を引き起こす可能性が高くなるので、本発明の洗浄液の汎用性が阻害される。そのため、本発明の洗浄液には過酸化水素は添加しない方が望ましいのである。
また、本発明の洗浄液への界面活性剤の添加は、当該洗浄液の基板表面の親水性を改善させて金属不純物や砥粒成分の除去などの洗浄効果を相乗的に改善することができる。このような目的で用いられる界面活性剤としては、例えば、ポリオキシエチレンドデシルフェニルエーテル、ポリエキシエチレンポリオキシプロピレンアルキルエーテル、ポリオキシエチレンアセチレニックグリコールエーテル、ドデシルベンゼンスルホン酸ナトリウム、パーフルオロアルキルスルホン酸カリウム、ラウリル硫酸ナトリウム等が挙げられ、その使用濃度としては、下限が通常０．０１重量％以上、好ましくは０．０５重量％以上、より好ましくは０．１重量％以上であり、上限が通常５．０重量％以下、好ましくは２．０重量％以下、より好ましくは１．０重量％以下である。
以上詳述した本実施形態によれば、次のような効果が発揮される。
洗浄用組成物に含有しているキレート剤又はその塩は、従来のＥＤＴＡ等のキレート剤に比べて遷移金属等に由来する金属不純物と安定した錯イオンを形成しやすいために、金属不純物を洗浄除去する能力が高い。よって、表面に金属配線を有していてもよい半導体基板表面を洗浄するときにその表面に付着する金属不純物の量を低減することができる。
更に、金属不純物とキレート剤又はその塩が反応して生成する錯イオンはアニオン性を示すため、ゼータ電位で負電位を示す半導体基板表面とは静電的に反発することになり、金属不純物や砥粒等が基板表面に再付着するのを抑制することができる。このため、Ｃｕ、Ｆｅ、Ｎｉ等の遷移金属やＣａ、Ｍｇ等のアルカリ土類金属に由来する不純物による半導体基板の汚染を抑制することができる。
また更に、本発明の洗浄液は、アルカリ性に調整されているため、アルカリ性の研磨用組成物、エッチング組成物、ＣＭＰ用組成物と同一の液性に調整し得るため、ｐＨショックによる砥粒成分のゲル化や基板表面荒れ等の問題点を最小限とすることができ、高い洗浄効果を得ることができる。
以下に、実施例及び比較例を挙げて本発明を更に詳細に説明するが、本発明はこれらにより何ら限定されるものではない。
尚、以下の実施例等において、シリコンウエーハ表面に吸着、残存している不純物金属濃度は、シリコンウエーハ表面の不純物金属を希ＨＦ溶液で回収し、黒鉛炉原子吸光分析法で求めた（以下、希ＨＦ回収−原子吸光法と略記する。）。また、調液する際や分析に使用した水は超純水を使用し、ＨＦも超高純度試薬を用いた。
また、以下の実施例等で用いられている略号は、下記の通りである。
ＥＤＴＰＯ：エチレンジアミン四メチレンホスホン酸
ＤＥＰＰＯ：ジエチレントリアミン五エチレンホスホン酸
ＴＥＴＨＰ：トリエチレンテトラミン六エチレンホスホン酸
ＰＤＴＭＰ：プロパンジアミン四エチレンホスホン酸
ＥＤＡ：エチレンジアミン
ＤＥＴＡ：ジエチレントリアミン
ＥＤＴＡ：エチレンジアミン四酢酸
ＤＴＰＡ：ジエチレントリアミン五酢酸
ＴＭＡＨ：水酸化テトラメチルアンモニウム
ＣＨＥＳ：Ｎ−シクロヘキシル−２−アミノエタンスルホン酸
ＣＡＰＳ：Ｎ−シクロヘキシル−３−アミノプロパンスルホン酸
【実施例１】  水酸化カリウム水溶液に１５重量％となるように粒径１００ｎｍ以下のコロイダルシリカと金属不純物として１００ｐｐｂのＦｅ，Ｃｕ，Ａｌ，Ｃａの硝酸塩を添加してアルカリ性研磨用組成物を調製した。この汚染させた研磨用組成物で６インチ、Ｐ型（１００）のシリコンウエーハの表面を研磨した後、超純水で表面をリンスした。スピンドライヤーで乾燥させたのち、希ＨＦ回収−原子吸光法により当該シリコンウエーハ表面に吸着した不純物金属残存量を測定した。
その結果、Ｆｅは５×１０１３ａｔｏｍｓ／ｃｍ２、Ｃｕは２×１０１３ａｔｏｍｓ／ｃｍ２、Ａｌは３×１０１４ａｔｏｍｓ／ｃｍ２、Ｃａは８×１０１２ａｔｏｍｓ／ｃｍ２がシリコンウエーハの表面に吸着していることが判った。
表１に記載の本発明の洗浄液組成物Ｎｏ．１〜Ｎｏ．９に純水を加えて１０倍〜１００倍に稀釈し、この溶液に上記のシリコンウエーハを２５℃で５分間浸漬して洗浄した。その後、超純水でリンスし、スピンドライヤーで乾燥させた後、シリコンウエーハの表面に残存している不純物金属量を上記の方法で定量した。その結果を表１に示す。
比較例１．
実施例１で用いたものと同様にして調製した、Ｆｅ、Ｃｕ、Ａｌ及びＣａで汚染させたシリコンウエーハを、表１のＮｏ．１０〜１４に示す組成の処理剤に純水を加えて１０倍〜１００倍に稀釈した溶液中及びＮｏ．１５の純水中に２５℃で５分間浸漬して洗浄した。その後実施例１と同様にして処理を行った。その結果を表１に合わせて示す。
0004752270.tif 000004
表１の結果から明らかなように、本発明の洗浄液を用いて洗浄処理することで、シリコンウエーハ表面に残存した不純物金属量を大きく低減できることが判る。
【実施例２】  実施例１で用いたものと同様にして調製した、Ｆｅ、Ｃｕ、Ａｌ及びＣａで汚染させたシリコンウエーハをポリビニルアルコール製のブラシを用いてブラシスクラブ洗浄を行う際に、表２のＮｏ．１６〜２２の各組成からなる本発明の洗浄液を純水を加えて１０倍〜１００倍に稀釈したものを噴霧した。処理温度は２５℃、洗浄時間１分間とした。洗浄後、シリコンウエハを超純水でリンスし、スピンドライヤーで乾燥させた後、シリコンウエーハの表面に残存している不純物金属量を実施例１と同様な方法で測定した。その結果を表２に示す。
比較例２．
実施例１で用いたものと同様にして調製した、Ｆｅ、Ｃｕ、Ａｌ及びＣａで汚染させたシリコンウエーハをポリビニルアルコール製のブラシを用いてブラシスクラブ洗浄を行う際に、表２のＮｏ．２３〜Ｎｏ．２５に示す組成の洗浄液に純水を加えて１０倍〜１００倍に稀釈した溶液及び超純水（Ｎｏ．２６）を噴霧して、実施例２と同様に処理したのち、シリコンウエーハの表面に残存している不純物金属量を実施例１と同様な方法で測定した。その結果を表２に合わせて示す。
0004752270.tif 000005
表２から明らかなように、本発明の処理剤を用いて物理的洗浄を行った場合も不純物金属の残存量が顕著に減少することが判る。
【実施例３】  次世代の半導体にはＣｕ配線が使用される。この時、洗浄に使用する処理剤によるＣｕ配線のダメージをＣｕの溶解量から検討するため、表３に記載した本発明の洗浄液組成物Ｎｏ．２７〜Ｎｏ．３２に純水を加えて１０倍〜１００倍に稀釈した。この溶液に、Ｃｕメッキ膜を２５℃で３０分間浸漬し、溶解したＣｕイオン量をＩＣＰ−ＡＥＳ法で測定した。その際のＣｕ溶解量を表３に示す。尚、この量は、Ｃｕ配線へのダメージの大きさに対応する。
比較例３．
本発明のキレート剤をＥＤＴＡ及びＤＴＰＡに置き換えて表３のＮｏ．３３〜Ｎｏ．３５に示す洗浄液組成物を調製し、これを純水で１０倍〜１００倍に稀釈して調製した溶液中に上記と同様にＣｕメッキ膜を２５℃で３０分間浸漬し、腐食溶解したＣｕイオン量をＩＣＰ−ＡＥＳ法で測定した。その結果を表３に併せて示す。
0004752270.tif 000006
表３から明らかなように、本発明の処理剤は、従来のキレート剤であるＥＤＴＡやＤＴＰＡを用いた処理剤に比較してＣｕの溶解量が僅かであり、Ｃｕ配線へのダメージが少ないことが判った。
【産業上の利用の可能性】
本発明洗浄液及び洗浄方法は、以上のように構成されているため、アルカリ性の研磨剤やアルカリ性エッチング液を用いる工程の後に用いても、基板表面上のパーティクルがゲル化して除去し難くなったり、半導体基板表面に面荒れが発生し易くなる等の問題を生じさせることなく、半導体基板表面上の微細粒子（パーティクル）や各種金属由来の不純物を効率よく除去し得るという効果を奏する。